(57)【要約】【課題】イソシアネートを用いる２液硬化型ウレタン塗料に対し、攪拌が不十分な場合にも優れた硬化抑制効果を有する塗料用添加剤を提供する。【解決手段】メチルエチルケトンオキシムを含み、更にエチレングリコールモノフェニルエーテルを含む。【選択図】なし【特許請求の範囲】
【請求項１】
メチルエチルケトンオキシムを含み、更にエチレングリコールモノフェニルエーテルを含むことを特徴とする塗料用添加剤。
【請求項２】
前記エチレングリコールモノフェニルエーテルの含有率が、１０質量％以上であることを特徴とする請求項１に記載の塗料用添加剤。
【発明の詳細な説明】
【技術分野】
【０００１】
本発明は、塗料用添加剤に関する。
【背景技術】
【０００２】
自動車など様々な業界において、意匠性、低温焼付性上の利点から、イソシアネートを硬化剤とする２液硬化型ウレタン塗料が用いられる場合がある。環境への配慮から、塗装排液中の残存塗料を廃塗料として回収する取組みが成されている。
【０００３】
また、イソシアネートを用いる２液硬化型ウレタン塗料の洗浄用シンナー組成物として、オキシムを含有するものが開発されている（例えば、特許文献１参照）。
【先行技術文献】
【特許文献】
【０００４】
【特許文献１】特開２０００−２６５１９５公報
【発明の概要】
【発明が解決しようとする課題】
【０００５】
しかしながら、塗装排液中の残存塗料を廃塗料として回収しようとすると、硬化速度が速いために回収前に硬化してしまうという問題点があり、長期間、廃塗料の硬化を抑制する塗料用添加剤が求められている。また、塗装排液中の残存塗料である廃塗料の回収は必ずしも塗料排液を溜めてバッチ式で処理するものではないので、攪拌が十分にできる環境が整っていない場合があり、硬化抑制が十分になされないという問題がある。よって、例えば前述したオキシムを含有する洗浄用シンナー組成物を、廃塗料の硬化抑制目的で塗装排液に添加した場合、硬化抑制が十分になされないという問題がある。
【０００６】
そこで、本発明は、イソシアネートを用いる２液硬化型ウレタン塗料に対し、攪拌が不十分な場合にも優れた硬化抑制効果を有する塗料用添加剤を提供する事を目的とする。
【課題を解決するための手段】
【０００７】
本発明者らは、上記課題を解決すべく鋭意検討を重ねた結果、メチルエチルケトンオキシムを含み、更にエチレングリコールモノフェニルエーテルを含む塗料用添加剤を塗装排液に添加すると、イソシアネートを用いる２液硬化型ウレタン塗料との攪拌が十分ではない場合にも優れた硬化抑制効果を有する事を見出し、本発明を開発するに至った。
【０００８】
すなわち、本発明は、
（１）メチルエチルケトンオキシムを含み、更にエチレングリコールモノフェニルエーテルを含むことを特徴とする塗料用添加剤；
（２）  前記エチレングリコールモノフェニルエーテルの含有率が、１０質量％以上であることを特徴とする上記（１）に記載の塗料用添加剤；
である。
【発明の効果】
【０００９】
本発明によれば、イソシアネートを用いる２液硬化型ウレタン塗料を含む塗装排液との攪拌が十分でない場合にも優れた硬化抑制効果を有する塗料用添加剤を提供することができる。
【発明を実施するための形態】
【００１０】
以下、本発明に係る塗料用添加剤について詳細に説明する。
【００１１】
本発明に係る塗料用添加剤は、メチルエチルケトンオキシムを含み、更にエチレングリコールモノフェニルエーテルを含むものである。
【００１２】
エチレングリコールモノフェニルエーテル（フェニルセルソルブ）は、本発明では、メチルエチルケトンオキシムと共存させることにより、塗料排液との混合が十分でなくても、メチルエチルケトンオキシムの塗料排液に含まれる廃塗料へのブロック作用を効率的に発揮させるという作用を有する。
【００１３】
エチレングリコールモノフェニルエーテルと共に用いて塗料排液と混合しなくても廃塗料へのブロック作用をより効率的に発現するのはメチルエチルケトンオキシムである。
【００１４】
本発明の塗料用添加剤は、メチルエチルケトンオキシム及びエチレングリコールモノフェニルエーテルに加え、溶媒を更に配合させたものであっても良い。
【００１５】
かかる溶媒としては、特に限定されないが、ヘキサン、ペンタン等のアルカン系；ベンゼン、トルエン等の芳香族系；エタノール、１−ブタノール、エチルセロソルブ等のアルコール系；テトラヒドロフラン、ジオキサン等のエーテル系；酢酸エチル、酢酸ブトキシエチル等のエステル系；ジメチルホルムアミド、Ｎ−メチルピロリドン等のアミド系；ジメチルスルホキシド等のスルホン系溶媒；ヘキサメチルリン酸トリアミド等のリン酸アミド；トリエタノールアミン、トリエチルアミン等のアミン系溶媒等を挙げることができる。これらのうち、１種の溶媒を用いてもよいし、２種以上の溶媒を混合して用いてもよい。
【００１６】
また、本発明の塗料用添加剤は、この他に、界面活性剤、消泡剤等の添加成分を、本発明の趣旨を損なわない範囲で添加し得る。
【００１７】
本発明の塗料用添加剤は、２液硬化型ウレタン塗料の残存塗料が廃塗料として含まれる塗装排液に添加して用いられ、添加後、十分な攪拌を行わなくても、廃塗料の硬化抑制効果を有効に発揮できるものである。
【００１８】
本発明の塗料用添加剤は、塗料排液に含まれると予想される塗料のイソシアネート基のモル量に対して、メチルエチルケトンオキシムのモル量が、６０％以上、好ましくは８０％以上、より好ましくは１００％以上となるように添加するのが望ましい。すなわち、予想されるイソシアネート基の含有量を１００モル％とした場合、塗料用添加剤は、メチルエチルケトンオキシムのモル量として、６０モル％以上、好ましくは８０モル％以上、好ましくは、１００モル％以上添加するのが好ましい。
【００１９】
一方、エチレングリコールモノフェニルエーテルは、１０質量％である事が好ましく、２０質量％以上であること事がより好ましい。
【００２０】
塗料用添加剤中のメチルエチルケトンオキシムの含有量は、できるだけ高いのが好ましいことは明らかであり、エチレングリコールモノフェニルエーテルとの比、他の成分の含有量を考慮して設定すればよい。
【００２１】
このような塗料用添加剤は、含有されるメチルエチルケトンオキシムのモル量を考慮し、塗料排液に含まれると予想される塗料のイソシアネート基のモル量に対して、上述したモル量となるように塗装排液に添加すればよい。
【００２２】
これにより、塗料排液と塗料用添加剤との混合が不十分であっても、塗料排液中の廃塗料の硬化が抑制され、塗料排液からの廃塗料の回収の効率を向上させることができる。
【００２３】
なお、廃塗料の硬化は、廃塗料がゲル化しさらには固化する一連の現象をいい、抑制とは、硬化が発現するまでの時間、又は完了するまでの時間が延長されることである。すなわち、廃塗料のゲル化が始まると廃塗料の回収作業が阻害され、完全に固化してしまうと、回収が不可能になるが、本発明の塗料用添加剤の添加により、廃塗料の硬化が抑制され、結果として、廃塗料の回収効率が向上することになる。
【００２４】
［塗料用添加剤の調製方法］
本発明に係る塗料用添加剤の製造方法は、特に限定されない。例えば、メチルエチルケトンオキシムとエチレングリコールモノフェニルエーテルとを、任意に含まれる溶媒、その他の添加成分と混合し、混合ミキサー等の攪拌機を用いて十分に混合することによって調製することが出来る。
【００２５】
なお、本発明の塗料用添加剤は、少なくともメチルエチルケトンオキシム及びエチレングリコールモノフェニルエーテルの２成分であるため、各成分を予め混合せずに、塗装排液にそれぞれ添加しても、廃塗料の硬化抑制効果が同様に発揮されることが容易に予想されるので、このように各成分をそれぞれ添加した場合にも本発明の塗料用添加剤の使用となる。
【００２６】
［廃塗料の硬化抑制方法］
廃塗料の硬化抑制方法は、上述した本発明の塗料用添加剤を、上述した所定量を塗装排液に添加し、塗装排液中の廃塗料の硬化を抑制し、廃塗料の回収効率を向上するものである。
【００２７】
廃塗料の硬化抑制方法は、少なくともメチルエチルケトンオキシム及びエチレングリコールモノフェニルエーテルの２成分を用い、これらの成分の共働作業により廃塗料の硬化抑制を行うものであるため、各成分を予め混合せずに、塗装排液にそれぞれ添加してもよく、この場合にも、廃塗料の硬化抑制効果が同様に発揮されることが容易に予想される。各成分、例えば、メチルエチルケトンオキシム及びエチレングリコールモノフェニルエーテルの２成分を用いる場合、それぞれを何れかから順番に添加してもよいし、それぞれを同時に添加してもよく、各成分が塗料排液にある程度混合されればよい。これにより、十分な混合が成されなくても、メチルエチルケトンオキシムのイソシアネート基のブロック作用によりエチレングリコールモノフェニルエーテルの作用が促進され、廃塗料の硬化が抑制される。
【実施例】
【００２８】
以下、実施例および比較例により本発明を更に詳しく説明する。本発明は以下の実施例により限定されるものではない。
【００２９】
［塗料用添加剤の調製］
沸点１９０〜２１０℃の芳香族炭化水素系溶媒（比重０．８８，引火点６４℃）にメチルエチルケトンオキシムを２５質量％、更に第３成分を、表２の実施例１〜５、比較例１〜２に示す濃度となるように配合する事で塗料用添加剤を調製した。
【００３０】
［性能評価］
各塗料用添加剤の硬化抑制性能を以下のように評価した。その結果を表２に示す。
【００３１】
（試験１）
直径４０ｍｍのガラススクリュー瓶に入れた、イソシアネート硬化型クリヤー塗料（商品名「ＥＶＥＲＧＬＯＳＳ」、ＢＡＳＦコーティングス  ジャパン（株）製、塗料中ＮＣＯ含有率；４．０質量％）に対し、塗料の２５質量％に当たる塗料用添加剤を添加し、攪拌せずに２５℃にて大気開放下１ヶ月間静置した後、目視観察を行い、以下に示す評価基準に従い、硬化抑制性能を確認した。
【００３２】
ここで、「固化」は、塗料が完全に固化し、粘性がない状態であり、「固化せず」は、流動性が認められる状態である。
【００３３】
【表１】
2019059797.tif 000002
【００３４】
（試験２）
イソシアネート硬化型クリヤー塗料（商品名「ＥＶＥＲＧＬＯＳＳ」、ＢＡＳＦコーティングス  ジャパン（株）製、塗料中ＮＣＯ含有率；４．０質量％）１２０ｇをガラススクリュー瓶に投入した後、塗料用添加剤３０ｇ（塗料の２５質量％に相当）を添加し、十分攪拌した後に、２５℃にて大気開放下１ヶ月間静置した後、目視観察を行い、上記に示す評価基準に従い、硬化抑制性能を確認した。
【００３５】
【表２】
2019059797.tif 000003
【００３６】
表２に示す結果より、実施例１〜５の塗料用添加剤は、塗料への添加後、無攪拌状態で長期間静置した試験１において、優れた硬化抑制性能が発現する事が確認された。
【００３７】
また、第３成分を添加しない比較例１は、攪拌した後長期間静置した試験２では硬化抑制性能が発現しているが、無攪拌状態での試験１では硬化抑制効果が全く認められておらず、これより、実施例１〜５の第３成分としてのエチレングリコールモノフェニルエーテルの効果が明らかとなった。
【００３８】
さらに、第３成分としてのエチレングリコールモノブチルエーテルを用いた比較例２でも、攪拌した後長期間静置した試験２では硬化抑制性能が発現しているが、無攪拌状態での試験１では硬化抑制効果が全く認められていないことから、第３成分としてエチレングリコールモノフェニルエーテルは効果があるが、エチレングリコールモノブチルエーテルでは効果がないことがわかった。
【産業上の利用可能性】
【００３９】
本発明の塗料用添加剤は、廃塗料の処理だけではなく、２液硬化型ウレタンを用いる分野の廃ウレタンの処理用として使用できる。